(57)【特許請求の範囲】
【請求項１】
顔料と有機溶剤とを含む顔料分散液であって、該有機溶剤として、（ａ’）ヒドロキシコハク酸ジエステルからなる化合物群、（ｂ’）アセトキシコハク酸ジエステルからなる化合物群、および（ｃ’）アルコキシコハク酸ジエステルからなる化合物群より選ばれた少なくとも１種の有機溶剤を含み、顔料分散液中の有機溶剤の総量が、顔料分散液全体に対して５０〜９９重量％［但し、有機溶剤として前記（ｂ’）、（ｃ’）を用いる場合は、顔料分散液全体に対して５０重量％を超え且つ９９重量％以下］であり、且つ顔料分散液中の前記（ａ’）、（ｂ’）および（ｃ’）より選ばれた有機溶剤の総量が、顔料分散液中の有機溶剤の総量に対して２０重量％以上であることを特徴とする顔料分散液。
【請求項２】
有機溶剤として、（ａ’）ヒドロキシコハク酸ジエステルからなる化合物群、（ｂ’）アセトキシコハク酸ジエステルからなる化合物群、および（ｃ’）アルコキシコハク酸ジエステルからなる化合物群の３つの化合物群のうち少なくとも２つの化合物群からそれぞれ１種以上選ばれた複数の有機溶剤を含む請求項１記載の顔料分散液。
【請求項３】
有機溶剤として、さらに、モノプロピレングリコールモノメチルエーテル及びモノプロピレングリコールメチルエーテルアセテートから選択された少なくとも１種の有機溶剤を含む請求項１又は２記載の顔料分散液。
【請求項４】
有機溶剤として、さらに、カルボン酸アルキルエステル類及び脂肪族ケトン類から選択された少なくとも１種の有機溶剤を含む請求項１〜３の何れかの項に記載の顔料分散液。
【請求項５】
顔料と有機溶剤に加えて、さらに樹脂及び／又は分散助剤を含む請求項１〜４の何れかの項に記載の顔料分散液。
【発明の詳細な説明】
【技術分野】
【０００１】
本発明は塗料、印刷インキその他に用いられる顔料分散液、より詳細には、例えば自動車、塗装鋼板、建材、缶、平板、グラビア、フレキソ、インクジェットプリンタ、カラーフィルター等に使用可能であって、使用時の安全性に優れ、顔料分散性、塗工性、透明性に優れ、塗布後に高コントラストな塗膜を形成する顔料分散液に関する。
【背景技術】
【０００２】
顔料分散液には、様々な性能、例えば顔料の高い分散性、顔料の分散安定性、分散用樹脂の高い溶解性、分散液の良好な流動性、塗布装置射出部での流動安定性、使用する揮発性溶剤の安全性などが要求される。また、顔料分散液を塗布したものでは高光沢性、高鮮鋭性、高耐光性、特にカラーフィルターでは高コントラスト、高透過性などが求められる。この要求を満たすため、種々の溶剤が分散用溶剤として用いられる。顔料分散用の溶剤に求められる性能、特性としては、例えば、顔料の分散性が高いこと、分散用樹脂の溶解性が高いこと、塗布装置射出部での流動安定性に優れること、塗膜の乾燥性に優れること、使用時の安全性が高いこと、安価であることなどが挙げられる。
【０００３】
しかしながら、実際には上記の性能、特性を十分満足する溶剤は少ない。この理由として、顔料の分散性と分散用樹脂の溶解性とを同時に満たす溶剤の極性は限られていることが挙げられる。従来、顔料分散用の溶剤として、エチレングリコールモノメチルエーテル、エチレングリコールモノエチルエーテルなどのセロソルブ類、プロピレングリコールモノメチルエーテル、およびこれらの酢酸エステルが用いられてきた（例えば、特許文献１参照）。しかし、これらの溶剤は乾燥性が高いため、スリットコートやインクジェットなどの塗布装置射出部にて乾燥し、詰まりや固形物析出による液ダレ、塗工不良を生じるという問題があった。また、セロソルブ類は毒性が高い溶剤であるため、作業安全上の危険性も高い。
【０００４】
【特許文献１】特開平６−２７９７０２号公報
【発明の開示】
【発明が解決しようとする課題】
【０００５】
従って、本発明の目的は、顔料分散性や分散用樹脂の溶解性に優れるだけでなく、塗工性が高く、より透明性及びコントラストの高い塗膜を形成しうる顔料分散液を提供することにある。
【課題を解決するための手段】
【０００６】
本発明者らは鋭意研究した結果、顔料分散液を構成する溶剤として特定の有機溶剤を用いることにより上記の目的を達成できることを見出し本発明に至った。
【０００７】
すなわち、本発明は、顔料と有機溶剤とを含む顔料分散液であって、該有機溶剤として、（ａ’）ヒドロキシコハク酸ジエステルからなる化合物群、（ｂ’）アセトキシコハク酸ジエステルからなる化合物群、および（ｃ’）アルコキシコハク酸ジエステルからなる化合物群より選ばれた少なくとも１種の有機溶剤を含み、顔料分散液中の有機溶剤の総量が、顔料分散液全体に対して５０〜９９重量％［但し、有機溶剤として前記（ｂ’）、（ｃ’）を用いる場合は、顔料分散液全体に対して５０重量％を超え且つ９９重量％以下］であり、且つ顔料分散液中の前記（ａ’）、（ｂ’）および（ｃ’）より選ばれた有機溶剤の総量が、顔料分散液中の有機溶剤の総量に対して２０重量％以上であることを特徴とする顔料分散液を提供する。
【０００８】
前記顔料分散液は、有機溶剤として、（ａ’）ヒドロキシコハク酸ジエステルからなる化合物群、（ｂ’）アセトキシコハク酸ジエステルからなる化合物群、および（ｃ’）アルコキシコハク酸ジエステルからなる化合物群の３つの化合物群のうち少なくとも２つの化合物群からそれぞれ１種以上選ばれた複数の有機溶剤を含んでいてもよい。
【０００９】
前記顔料分散液は、有機溶剤として、さらに、モノプロピレングリコールモノメチルエーテル及びモノプロピレングリコールメチルエーテルアセテートから選択された少なくとも１種の有機溶剤を含んでいてもよい。また、有機溶剤として、さらに、カルボン酸アルキルエステル類及び脂肪族ケトン類から選択された少なくとも１種の有機溶剤を含んでいてもよい。また、顔料と有機溶剤に加えて、さらに樹脂及び／又は分散助剤を含んでいてもよい。
なお、本明細書においては、顔料と有機溶剤とを含む顔料分散液であって、該有機溶剤として、（ａ）カルボン酸部分の炭素数が２〜６のヒドロキシカルボン酸エステルからなるヒドロキシカルボン酸エステル化合物群、（ｂ）カルボン酸部分の炭素数が２〜６のアセトキシカルボン酸エステルからなるアセトキシカルボン酸エステル化合物群、および（ｃ）カルボン酸部分の炭素数が２〜６であるアルコキシカルボン酸エステルからなるアルコキシカルボン酸エステル化合物群より選ばれた少なくとも１種の有機溶剤を含むことを特徴とする顔料分散液についても記載する。
【発明の効果】
【００１０】
本発明によれば、顔料分散用樹脂の溶解性が高く、顔料分散液の安定性が向上し、しかも、当該顔料分散液の乾燥性を調整でき、塗工性が向上し、かつ透明性やコントラスト、安全性の高い顔料分散液が提供される。
【発明を実施するための最良の形態】
【００１１】
本発明の顔料分散液は、有機溶剤として、（ａ）カルボン酸部分の炭素数が２〜６のヒドロキシカルボン酸エステルからなるヒドロキシカルボン酸エステル化合物群、（ｂ）カルボン酸部分の炭素数が２〜６のアセトキシカルボン酸エステルからなるアセトキシカルボン酸エステル化合物群、および（ｃ）カルボン酸部分の炭素数が２〜６であるアルコキシカルボン酸エステルからなるアルコキシカルボン酸エステル化合物群より選ばれた少なくとも１種の有機溶剤を含んでいる。
【００１２】
これらの有機溶剤はそれぞれ単独で用いられるほか、２種以上を任意の割合で混合して用いることができる。また、上記以外の他の有機溶剤と併用することもできる。
【００１３】
前記「カルボン酸部分の炭素数が２〜６のヒドロキシカルボン酸エステル」とは、炭素数２〜６のカルボン酸のエステルにおけるカルボン酸部分の炭素原子にヒドロキシル基が１又は２以上（好ましくは１つ）結合している化合物であり、「カルボン酸部分の炭素数が２〜６のアセトキシカルボン酸エステル」とは、炭素数２〜６のカルボン酸のエステルにおけるカルボン酸部分の炭素原子にアセトキシ基が１又は２以上（好ましくは１つ）結合している化合物であり、「カルボン酸部分の炭素数が２〜６であるアルコキシカルボン酸エステル」とは、炭素数２〜６のカルボン酸のエステルにおけるカルボン酸部分の炭素原子にアルコキシ基が１又は２以上（好ましくは１つ）結合している化合物である。前記（ａ）〜（ｃ）における「カルボン酸」としては、脂肪族カルボン酸又は脂環式カルボン酸が好ましく、なかでも、脂肪族カルボン酸（特に、脂肪族飽和カルボン酸）が好ましい。「カルボン酸」はモノカルボン酸であってもよく、ジカルボン酸やトリカルボン酸等の多価カルボン酸であってもよい。前記（ａ）〜（ｃ）における「エステル」としては、アルキルエステルが好ましく、なかでも、メチルエステル、エチルエステル、プロピルエステル、ブチルエステル等の炭素数１〜４のアルキルエステルが好ましい。カルボン酸のカルボキシル基はすべてエステル化されているのが好ましい。前記（ｃ）における「アルコキシ」としては、炭素数１〜６のアルコキシ基が好ましく、なかでも、メトキシ、エトキシ、プロポキシ、ブトキシ基等の炭素数１〜４のアルコキシ基が好ましい。
【００１４】
（ａ）におけるカルボン酸部分の炭素数が２〜６のヒドロキシカルボン酸エステルとしては、例えば、ヒドロキシ酢酸メチル、ヒドロキシ酢酸エチル、ヒドロキシ酢酸プロピル、ヒドロキシ酢酸ブチル等のヒドロキシ酢酸エステル；ヒドロキシプロピオン酸メチル、ヒドロキシプロピオン酸エチル、ヒドロキシプロピオン酸プロピル、ヒドロキシプロピオン酸ブチル等のヒドロキシプロピオン酸エステル（２−ヒドロキシプロピオン酸エステル、３−ヒドロキシプロピオン酸エステル）；ヒドロキシ酪酸メチル、ヒドロキシ酪酸エチル、ヒドロキシ酪酸プロピル、ヒドロキシ酪酸ブチル等のヒドロキシ酪酸エステル（２−ヒドロキシ酪酸エステル、３−ヒドロキシ酪酸エステル、４−ヒドロキシ酪酸エステル）；ヒドロキシ吉草酸メチル、ヒドロキシ吉草酸エチル、ヒドロキシ吉草酸プロピル、ヒドロキシ吉草酸ブチル等のヒドロキシ吉草酸エステル（２−ヒドロキシ吉草酸エステル、３−ヒドロキシ吉草酸エステル、４−ヒドロキシ吉草酸エステル、５−ヒドロキシ吉草酸エステル）；ヒドロキシマロン酸ジメチル、ヒドロキシマロン酸ジエチル、ヒドロキシマロン酸ジプロピル、ヒドロキシマロン酸ジブチル、ヒドロキシマロン酸メチルエチル、ヒドロキシマロン酸メチルプロピル、ヒドロキシマロン酸メチルブチル等のヒドロキシマロン酸ジエステル；ヒドロキシコハク酸ジメチル、ヒドロキシコハク酸ジエチル、ヒドロキシコハク酸ジプロピル、ヒドロキシコハク酸ジブチル、ヒドロキシコハク酸メチルエチル、ヒドロキシコハク酸メチルプロピル、ヒドロキシコハク酸メチルブチル等のヒドロキシコハク酸ジエステル；ヒドロキシグルタル酸ジメチル、ヒドロキシグルタル酸ジエチル、ヒドロキシグルタル酸ジプロピル、ヒドロキシグルタル酸ジブチル、ヒドロキシグルタル酸メチルエチル、ヒドロキシグルタル酸メチルプロピル、ヒドロキシグルタル酸メチルブチル等のヒドロキシグルタル酸ジエステル（２−ヒドロキシグルタル酸ジエステル、３−ヒドロキシグルタル酸ジエステル）；ヒドロキシアジピン酸ジメチル、ヒドロキシアジピン酸ジエチル、ヒドロキシアジピン酸ジプロピル、ヒドロキシアジピン酸ジブチル、ヒドロキシアジピン酸メチルエチル、ヒドロキシアジピン酸メチルプロピル、ヒドロキシアジピン酸メチルブチル等のヒドロキシアジピン酸ジエステル（２−ヒドロキシアジピン酸ジエステル、３−ヒドロキシアジピン酸ジエステル、４−ヒドロキシアジピン酸ジエステル）；２−ヒドロキシ−１，２，３−プロパントリカルボン酸トリメチルエステル、２−ヒドロキシ−１，２，３−プロパントリカルボン酸トリエチルエステル、２−ヒドロキシ−１，２，３−プロパントリカルボン酸トリプロピルエステル、２−ヒドロキシ−１，２，３−プロパントリカルボン酸トリブチルエステル、２−ヒドロキシ−１，２，３−プロパントリカルボン酸ジメチルエチルエステル、２−ヒドロキシ−１，２，３−プロパントリカルボン酸ジメチルプロピルエステル、２−ヒドロキシ−１，２，３−プロパントリカルボン酸ジメチルブチルエステル、２−ヒドロキシ−１，２，３−プロパントリカルボン酸メチルエチルプロピルエステル、２−ヒドロキシ−１，２，３−プロパントリカルボン酸メチルエチルブチルエステル等の２−ヒドロキシ−１，２，３−プロパントリカルボン酸トリエステルなどが挙げられる。これらの中でも、２−ヒドロキシプロピオン酸メチル等の２−ヒドロキシプロピオン酸アルキルエステルが好ましい。また、特に、２−ヒドロキシコハク酸ジメチル等の２−ヒドロキシコハク酸ジアルキルエステルなどのヒドロキシ多価カルボン酸エステル（とりわけ、ヒドロキシ多価カルボン酸アルキルエステル）が好ましい。
【００１５】
（ｂ）におけるカルボン酸部分の炭素数が２〜６のアセトキシカルボン酸エステルとしては、例えば、アセトキシ酢酸メチル、アセトキシ酢酸エチル、アセトキシ酢酸プロピル、アセトキシ酢酸ブチル等のアセトキシ酢酸エステル；アセトキシプロピオン酸メチル、アセトキシプロピオン酸エチル、アセトキシプロピオン酸プロピル、アセトキシプロピオン酸ブチル等のアセトキシプロピオン酸エステル（２−アセトキシプロピオン酸エステル、３−アセトキシプロピオン酸エステル）；アセトキシ酪酸メチル、アセトキシ酪酸エチル、アセトキシ酪酸プロピル、アセトキシ酪酸ブチル等のアセトキシ酪酸エステル（２−アセトキシ酪酸エステル、３−アセトキシ酪酸エステル、４−アセトキシ酪酸エステル）；アセトキシ吉草酸メチル、アセトキシ吉草酸エチル、アセトキシ吉草酸プロピル、アセトキシ吉草酸ブチル等のアセトキシ吉草酸エステル（２−アセトキシ吉草酸エステル、３−アセトキシ吉草酸エステル、４−アセトキシ吉草酸エステル、５−アセトキシ吉草酸エステル）；アセトキシマロン酸ジメチル、アセトキシマロン酸ジエチル、アセトキシマロン酸ジプロピル、アセトキシマロン酸ジブチル、アセトキシマロン酸メチルエチル、アセトキシマロン酸メチルプロピル、アセトキシマロン酸メチルブチル等のアセトキシマロン酸ジエステル；アセトキシコハク酸ジメチル、アセトキシコハク酸ジエチル、アセトキシコハク酸ジプロピル、アセトキシコハク酸ジブチル、アセトキシコハク酸メチルエチル、アセトキシコハク酸メチルプロピル、アセトキシコハク酸メチルブチル等のアセトキシコハク酸ジエステル；アセトキシグルタル酸ジメチル、アセトキシグルタル酸ジエチル、アセトキシグルタル酸ジプロピル、アセトキシグルタル酸ジブチル、アセトキシグルタル酸メチルエチル、アセトキシグルタル酸メチルプロピル、アセトキシグルタル酸メチルブチル等のアセトキシグルタル酸ジエステル（２−アセトキシグルタル酸ジエステル、３−アセトキシグルタル酸ジエステル）；アセトキシアジピン酸ジメチル、アセトキシアジピン酸ジエチル、アセトキシアジピン酸ジプロピル、アセトキシアジピン酸ジブチル、アセトキシアジピン酸メチルエチル、アセトキシアジピン酸メチルプロピル、アセトキシアジピン酸メチルブチル等のアセトキシアジピン酸ジエステル（２−アセトキシアジピン酸ジエステル、３−アセトキシアジピン酸ジエステル、４−アセトキシアジピン酸ジエステル）；２−アセトキシ−１，２，３−プロパントリカルボン酸トリメチルエステル、２−アセトキシ−１，２，３−プロパントリカルボン酸トリエチルエステル、２−アセトキシ−１，２，３−プロパントリカルボン酸トリプロピルエステル、２−アセトキシ−１，２，３−プロパントリカルボン酸トリブチルエステル、２−アセトキシ−１，２，３−プロパントリカルボン酸ジメチルエチルエステル、２−アセトキシ−１，２，３−プロパントリカルボン酸ジメチルプロピルエステル、２−アセトキシ−１，２，３−プロパントリカルボン酸ジメチルブチルエステル、２−アセトキシ−１，２，３−プロパントリカルボン酸メチルエチルプロピルエステル、２−アセトキシ−１，２，３−プロパントリカルボン酸メチルエチルブチルエステル等の２−アセトキシ−１，２，３−プロパントリカルボン酸トリエステルなどが挙げられる。これらの中でも、２−アセトキシプロピオン酸メチル等の２−アセトキシプロピオン酸アルキルエステル、２−アセトキシコハク酸ジメチル等の２−アセトキシコハク酸ジアルキルエステルが特に好ましい。
【００１６】
（ｃ）におけるカルボン酸部分の炭素数が２〜６であるアルコキシカルボン酸エステルとしては、例えば、メトキシ酢酸メチル、エトキシ酢酸メチル、プロポキシ酢酸メチル、ブトキシ酢酸メチル、メトキシ酢酸エチル、エトキシ酢酸エチル、プロポキシ酢酸エチル、ブトキシ酢酸エチル、メトキシ酢酸プロピル、エトキシ酢酸プロピル、プロポキシ酢酸プロピル、ブトキシ酢酸プロピル、メトキシ酢酸ブチル、エトキシ酢酸ブチル、プロポキシ酢酸ブチル、ブトキシ酢酸ブチル等のアルコキシ酢酸エステル；メトキシプロピオン酸メチル、エトキシプロピオン酸メチル、プロポキシプロピオン酸メチル、ブトキシプロピオン酸メチル、メトキシプロピオン酸エチル、エトキシプロピオン酸エチル、プロポキシプロピオン酸エチル、ブトキシプロピオン酸エチル、メトキシプロピオン酸プロピル、エトキシプロピオン酸プロピル、プロポキシプロピオン酸プロピル、ブトキシプロピオン酸プロピル、メトキシプロピオン酸ブチル、エトキシプロピオン酸ブチル、プロポキシプロピオン酸ブチル、ブトキシプロピオン酸ブチル等のアルコキシプロピオン酸エステル；メトキシ酪酸メチル、エトキシ酪酸メチル、プロポキシ酪酸メチル、ブトキシ酪酸メチル、メトキシ酪酸エチル、エトキシ酪酸エチル、プロポキシ酪酸エチル、ブトキシ酪酸エチル、メトキシ酪酸プロピル、エトキシ酪酸プロピル、プロポキシ酪酸プロピル、ブトキシ酪酸プロピル、  メトキシ酪酸ブチル、エトキシ酪酸ブチル、プロポキシ酪酸ブチル、ブトキシ酪酸ブチル等のアルコキシ酪酸エステル；メトキシ吉草酸メチル、エトキシ吉草酸メチル、プロポキシ吉草酸メチル、ブトキシ吉草酸メチル、メトキシ吉草酸エチル、エトキシ吉草酸エチル、プロポキシ吉草酸エチル、ブトキシ吉草酸エチル、メトキシ吉草酸プロピル、エトキシ吉草酸プロピル、プロポキシ吉草酸プロピル、ブトキシ吉草酸プロピル、メトキシ吉草酸ブチル、エトキシ吉草酸ブチル、プロポキシ吉草酸ブチル、ブトキシ吉草酸ブチル等のアルコキシ吉草酸エステル；メトキシマロン酸ジメチル、エトキシマロン酸ジメチル、プロポキシマロン酸ジメチル、ブトキシマロン酸ジメチル、メトキシマロン酸ジエチル、エトキシマロン酸ジエチル、プロポキシマロン酸ジエチル、ブトキシマロン酸ジエチル、メトキシマロン酸ジプロピル、エトキシマロン酸ジプロピル、プロポキシマロン酸ジプロピル、ブトキシマロン酸ジプロピル、メトキシマロン酸ジブチル、エトキシマロン酸ジブチル、プロポキシマロン酸ジブチル、ブトキシマロン酸ジブチル、メトキシマロン酸メチルエチル、エトキシマロン酸メチルエチル、プロポキシマロン酸メチルエチル、ブトキシマロン酸メチルエチル、メトキシマロン酸メチルプロピル、エトキシマロン酸メチルプロピル、プロポキシマロン酸メチルプロピル、ブトキシマロン酸メチルプロピル、メトキシマロン酸メチルブチル、エトキシマロン酸メチルブチル、プロポキシマロン酸メチルブチル、ブトキシマロン酸メチルブチル等のアルコキシマロン酸ジエステル；メトキシコハク酸ジメチル、エトキシコハク酸ジメチル、プロポキシコハク酸ジメチル、ブトキシコハク酸ジメチル、メトキシコハク酸ジエチル、エトキシコハク酸ジエチル、プロポキシコハク酸���エチル、ブトキシコハク酸ジエチル、メトキシコハク酸ジプロピル、エトキシコハク酸ジプロピル、プロポキシコハク酸ジプロピル、ブトキシコハク酸ジプロピル、メトキシコハク酸ジブチル、エトキシコハク酸ジブチル、プロポキシコハク酸ジブチル、ブトキシコハク酸ジブチル、メトキシコハク酸メチルエチル、エトキシコハク酸メチルエチル、プロポキシコハク酸メチルエチル、ブトキシコハク酸メチルエチル、メトキシコハク酸メチルプロピル、エトキシコハク酸メチルプロピル、プロポキシコハク酸メチルプロピル、ブトキシコハク酸メチルプロピル、メトキシコハク酸メチルブチル、エトキシコハク酸メチルブチル、プロポキシコハク酸メチルブチル、ブトキシコハク酸メチルブチル等のアルコキシコハク酸ジエステル；メトキシグルタル酸ジメチル、エトキシグルタル酸ジメチル、プロポキシグルタル酸ジメチル、ブトキシグルタル酸ジメチル、メトキシグルタル酸ジエチル、エトキシグルタル酸ジエチル、プロポキシグルタル酸ジエチル、ブトキシグルタル酸ジエチル、メトキシグルタル酸ジプロピル、エトキシグルタル酸ジプロピル、プロポキシグルタル酸ジプロピル、ブトキシグルタル酸ジプロピル、メトキシグルタル酸ジブチル、エトキシグルタル酸ジブチル、プロポキシグルタル酸ジブチル、ブトキシグルタル酸ジブチル、メトキシグルタル酸メチルエチル、エトキシグルタル酸メチルエチル、プロポキシグルタル酸メチルエチル、ブトキシグルタル酸メチルエチル、メトキシグルタル酸メチルプロピル、エトキシグルタル酸メチルプロピル、プロポキシグルタル酸メチルプロピル、ブトキシグルタル酸メチルプロピル、メトキシグルタル酸メチルブチル、エトキシグルタル酸メチルブチル、プロポキシグルタル酸メチルブチル、ブトキシグルタル酸メチルブチル等のアルコキシグルタル酸ジエステル（２−アルコキシグルタル酸ジエステル、３−アルコキシグルタル酸ジエステル）；メトキシアジピン酸ジメチル、エトキシアジピン酸ジメチル、プロポキシアジピン酸ジメチル、ブトキシアジピン酸ジメチル、メトキシアジピン酸ジエチル、エトキシアジピン酸ジエチル、プロポキシアジピン酸ジエチル、ブトキシアジピン酸ジエチル、メトキシアジピン酸ジプロピル、エトキシアジピン酸ジプロピル、プロポキシアジピン酸ジプロピル、ブトキシアジピン酸ジプロピル、メトキシアジピン酸ジブチル、エトキシアジピン酸ジブチル、プロポキシアジピン酸ジブチル、ブトキシアジピン酸ジブチル、メトキシアジピン酸メチルエチル、エトキシアジピン酸メチルエチル、プロポキシアジピン酸メチルエチル、ブトキシアジピン酸メチルエチル、メトキシアジピン酸メチルプロピル、エトキシアジピン酸メチルプロピル、プロポキシアジピン酸メチルプロピル、ブトキシアジピン酸メチルプロピル、メトキシアジピン酸メチルブチル、エトキシアジピン酸メチルブチル、プロポキシアジピン酸メチルブチル、ブトキシアジピン酸メチルブチル等のアルコキシアジピン酸ジエステル（２−アルコキシアジピン酸ジエステル、３−アルコキシアジピン酸ジエステル、４−アルコキシアジピン酸ジエステル）；２−メトキシ−１，２，３−プロパントリカルボン酸トリメチルエステル、２−メトキシ−１，２，３���プロパントリカルボン酸トリエチルエステル、２−メトキシ−１，２，３−プロパントリカルボン酸トリプロピルエステル、２−メトキシ−１，２，３−プロパントリカルボン酸トリブチルエステル、２−メトキシ−１，２，３−プロパントリカルボン酸ジメチルエチルエステル、２−メトキシ−１，２，３−プロパントリカルボン酸ジメチルプロピルエステル、２−メトキシ−１，２，３−プロパントリカルボン酸ジメチルブチルエステル、２−メトキシ−１，２，３−プロパントリカルボン酸メチルエチルプロピルエステル、２−メトキシ１，２，３−プロパントリカルボン酸メチルエチルブチルエステル、２−エトキシ−１，２，３−プロパントリカルボン酸トリメチルエステル、２−エトキシ−１，２，３−プロパントリカルボン酸トリエチルエステル、２−エトキシ−１，２，３−プロパントリカルボン酸トリプロピルエステル、２−エトキシ−１，２，３−プロパントリカルボン酸トリブチルエステル、２−エトキシ−１，２，３−プロパントリカルボン酸ジメチルエチルエステル、２−エトキシ−１，２，３−プロパントリカルボン酸ジメチルプロピルエステル、２−エトキシ−１，２，３−プロパントリカルボン酸ジメチルブチルエステル、２−エトキシ−１，２，３−プロパントリカルボン酸メチルエチルプロピルエステル、２−エトキシ−１，２，３−プロパントリカルボン酸メチルエチルブチルエステル、２−プロポキシ−１，２，３−プロパントリカルボン酸トリメチルエステル、２−プロポキシ−１，２，３−プロパントリカルボン酸トリエチルエステル、２−プロポキシ−１，２，３−プロパントリカルボン酸トリプロピルエステル、２−プロポキシ−１，２，３−プロパントリカルボン酸トリブチルエステル、２−プロポキシ−１，２，３−プロパントリカルボン酸ジメチルエチルエステル、２−プロポキシ−１，２，３−プロパントリカルボン酸ジメチルプロピルエステル、２−プロポキシ−１，２，３−プロパントリカルボン酸ジメチルブチルエステル、２−プロポキシ−１，２，３−プロパントリカルボン酸メチルエチルプロピルエステル、２−プロポキシ−１，２，３−プロパントリカルボン酸メチルエチルブチルエステル、２−ブトキシ−１，２，３−プロパントリカルボン酸トリメチルエステル、２−ブトキシ−１，２，３−プロパントリカルボン酸トリエチルエステル、２−ブトキシ−１，２，３−プロパントリカルボン酸トリプロピルエステル、２−ブトキシ−１，２，３−プロパントリカルボン酸トリブチルエステル、２−ブトキシ−１，２，３−プロパントリカルボン酸ジメチルエチルエステル、２−ブトキシ−１，２，３−プロパントリカルボン酸ジメチルプロピルエステル、２−ブトキシ−１，２，３−プロパントリカルボン酸ジメチルブチルエステル、２−ブトキシ−１，２，３−プロパントリカルボン酸メチルエチルプロピルエステル、２−ブトキシ−１，２，３−プロパントリカルボン酸メチルエチルブチルエステルなどが挙げられる。これらの中でも、２−メトキシプロピオン酸メチル等の２−アルコキシプロピオン酸アルキルエステル、２−メトキシコハク酸ジメチル等の２−アルコキシコハク酸ジアルキルエステルが特に好ましい。
【００１７】
前記有機溶剤は単独で用いてもよいが、顔料の分散性や樹脂の溶解性等を考慮して２種以上を組み合わせて用いることもできる。２種以上を組み合わせて使用する場合、前記（ａ）のヒドロキシカルボン酸エステル化合物群、（ｂ）のアセトキシカルボン酸エステル化合物群、および（ｃ）のアルコキシカルボン酸エステル化合物群の３つの化合物群のうち少なくとも２つの化合物群からそれぞれ１種以上選ばれた複数の有機溶剤の混合系が好ましく、なかでも前記アルコキシカルボン酸エステル化合物群に含まれる有機溶剤とアセトキシカルボン酸エステル化合物群に含まれる有機溶剤との混合系が好ましい。
【００１８】
上記のように２種の有機溶剤を組み合わせて用いる場合、両者の割合は溶剤の種類や目的に応じて適宜選択される。例えば、前記アルコキシカルボン酸エステル化合物群に含まれる有機溶剤とアセトキシカルボン酸エステル化合物群に含まれる有機溶剤とを組み合わせて用いる場合、両者の割合は、前者／後者（重量比）＝１／９９〜９９／１、好ましくは５／９５〜９５／５、さらに好ましくは１０／９０〜９０／１０程度である。ヒドロキシカルボン酸エステル化合物群に含まれる有機溶剤とアルコキシカルボン酸エステル化合物群に含まれる有機溶剤とを組み合わせて用いる場合や、ヒドロキシカルボン酸エステル化合物群に含まれる有機溶剤とアセトキシカルボン酸エステル化合物群に含まれる有機溶剤とを組み合わせて用いる場合も上記と同様の割合で用いるのが好ましい。
【００１９】
本発明では、本発明の効果を阻害しない範囲で、前記有機溶剤以外の他の有機溶剤を併用してもよい。該他の有機溶剤として、例えば、モノプロピレングリコールモノメチルエーテル、モノプロピレングリコールメチルエーテルアセテート、カルボン酸アルキルエステル類、脂肪族ケトン類が挙げられる。
【００２０】
前記カルボン酸アルキルエステル類には、例えば、酢酸アルキルエステル、プロピオン酸アルキルエステル等の炭素数１〜４程度の脂肪族カルボン酸のアルキルエステル（例えばＣ1-6アルキルエステル等）などが含まれる。
【００２１】
より具体的には、酢酸アルキルエステルとしては、酢酸プロピル、酢酸ｎ−ブチル、酢酸ｎ−アミル等の酢酸Ｃ1-6アルキルエステルなどが、プロピオン酸アルキルエステルとしては、プロピオン酸メチル、プロピオン酸エチル、プロピオン酸プロピル、プロピオン酸ブチル等のプロピオン酸Ｃ1-6アルキルエステルなどが挙げられる。
【００２２】
脂肪族ケトンとしては、２−ブタノン、２−ペンタノン、２−ヘキサノン、２−ヘプタノン等の炭素数３〜１０程度の脂肪族ケトン類（脂肪族モノケトン類等）などが挙げられる。
【００２３】
本発明において、顔料分散液中の前記（ａ）、（ｂ）、及び（ｃ）から選ばれた有機溶剤の総量は、顔料分散液中の有機溶剤の総量に対して、好ましくは２０重量％以上、より好ましくは４０重量％以上、さらに好ましくは６０重量％以上（特に８０重量％以上）である。本発明の顔料分散液中の有機溶剤は、実質的に、前記（ａ）、（ｂ）、及び（ｃ）から選ばれた有機溶剤のみにより構成されていてもよい。顔料分散液中の有機溶剤の総量は、顔料分散液全体に対して、通常１０〜９９重量％、好ましくは５０〜９５重量％程度である。
【００２４】
本発明において、顔料は単独で又は２以上を組み合わせて使用できる。該顔料としては、従来公知の種々の顔料（無機顔料、有機顔料）の中から適宜選択して用いることができる。顔料分散液は高透過率であることが好ましいことを考慮すると、顔料は無機顔料と有機顔料のいずれであってもなるべく細かいものがよく、ハンドリング性も考慮すると、平均粒子径として０．１μｍ以下が好ましく、０．０１〜０．１μｍがより好ましく、０．０１〜０．０５μｍの範囲がもっとも好ましい。
【００２５】
有機顔料としては、例えばカラーインデックス（C.I.；The Society of Dyers and Colourists 社発行） においてピグメント（Pigment）に分類されている化合物、具体的には、下記のようなカラーインデックス（C.I.）番号が付されているものを挙げることができる。但し、本発明においてはこれらに限定されるものではない。
【００２６】
C.I.ピグメントイエロー１、C.I.ピグメントイエロー３、C.I.ピグメントイエロー１２、C.I.ピグメントイエロー１３、C.I.ピグメントイエロー１４、C.I.ピグメントイエロー１５、C.I.ピグメントイエロー１６、C.I.ピグメントイエロー１７、C.I.ピグメントイエロー２０、C.I.ピグメントイエロー２４、C.I.ピグメントイエロー３１、C.I.ピグメントイエロー５５、C.I.ピグメントイエロー６０、C.I.ピグメントイエロー６１、C.I.ピグメントイエロー６５、C.I.ピグメントイエロー７１、C.I.ピグメントイエロー７３、C.I.ピグメントイエロー７４、C.I.ピグメントイエロー８１、C.I.ピグメントイエロー８３、C.I.ピグメントイエロー９３、C.I.ピグメントイエロー９５、C.I.ピグメントイエロー９７、C.I.ピグメントイエロー９８、C.I.ピグメントイエロー１００、C.I.ピグメントイエロー１０１、C.I.ピグメントイエロー１０４、C.I.ピグメントイエロー１０６、C.I.ピグメントイエロー１０８、C.I.ピグメントイエロー１０９、C.I.ピグメントイエロー１１０、C.I.ピグメントイエロー１１３、C.I.ピグメントイエロー１１４、C.I.ピグメントイエロー１１６、C.I.ピグメントイエロー１１７、C.I.ピグメントイエロー１１９、C.I.ピグメントイエロー１２０、C.I.ピグメントイエロー１２６、C.I.ピグメントイエロー１２７、C.I.ピグメントイエロー１２８、C.I.ピグメントイエロー１２９、C.I.ピグメントイエロー１３８、C.I.ピグメントイエロー１３９、C.I.ピグメントイエロー１５０、C.I.ピグメントイエロー１５１、C.I.ピグメントイエロー１５２、C.I.ピグメントイエロー１５３、C.I.ピグメントイエロー１５４、C.I.ピグメントイエロー１５５、C.I.ピグメントイエロー１５６、C.I.ピグメントイエロー１６６、C.I.ピグメントイエロー１６８、C.I.ピグメントイエロー１７５；C.I.ピグメントオレンジ１、C.I.ピグメントオレンジ５、C.I.ピグメントオレンジ１３、C.I.ピグメントオレンジ１４、C.I.ピグメントオレンジ１６、C.I.ピグメントオレンジ１７、C.I.ピグメントオレンジ２４、C.I.ピグメントオレンジ３４、C.I.ピグメントオレンジ３６、C.I.ピグメントオレンジ３８、C.I.ピグメントオレンジ４０、C.I.ピグメントオレンジ４３、C.I.ピグメントオレンジ４６、C.I.ピグメントオレンジ４９、C.I.ピグメントオレンジ５１、C.I.ピグメントオレンジ６１、C.I.ピグメントオレンジ６３、C.I.ピグメントオレンジ６４、C.I.ピグメントオレンジ７１、C.I.ピグメントオレンジ７３；C.I.ピグメントバイオレット１、C.I.ピグメントバイオレット１９、C.I.ピグメントバイオレット２３、C.I.ピグメントバイオレット２９、C.I.ピグメントバイオレット３２、C.I.ピグメントバイオレット３６、C.I.ピグメントバイオレット３８；C.I.ピグメントレッド１、C.I.ピグメントレッド２、C.I.ピグメントレッド３、C.I.ピグメントレッド４、C.I.ピグメントレッド５、C.I.ピグメントレッド６、C.I.ピグメントレッド７、C.I.ピグメントレッド８、C.I.ピグメントレッド９、C.I.ピグメントレッド１０、C.I.ピグメントレッド１１、C.I.ピグメントレッド１２、C.I.ピグメントレッド１４、C.I.ピグメントレッド１５、C.I.ピグメントレッド１６、C.I.ピグメントレッド１７、C.I.ピグメントレッド１８、C.I.ピグメントレッド１９、C.I.ピグメントレッド２１、C.I.ピグメントレッド２２、C.I.ピグメントレッド２３、C.I.ピグメントレッド３０、C.I.ピグメントレッド３１、C.I.ピグメントレッド３２、C.I.ピグメントレッド３７、C.I.ピグメントレッド３８、C.I.ピグメントレッド４０、C.I.ピグメントレッド４１、C.I.ピグメントレッド４２、C.I.ピグメントレッド４８：１、C.I.ピグメントレッド４８：２、C.I.ピグメントレッド４８：３、C.I.ピグメントレッド４８：４、C.I.ピグメントレッド４９：１、C.I.ピグメントレッド４９：２、C.I.ピグメントレッド５０：１、C.I.ピグメントレッド５２：１、C.I.ピグメントレッド５３：１、C.I.ピグメントレッド５７、C.I.ピグメントレッド５７：１、C.I.ピグメントレッド５７：２、C.I.ピグメントレッド５８：２、C.I.ピグメントレッド５８：４、C.I.ピグメントレッド６０：１、C.I.ピグメントレッド６３：１、C.I.ピグメントレッド６３：２、C.I.ピグメントレッド６４：１、C.I.ピグメントレッド８１：１、C.I.ピグメントレッド８３、C.I.ピグメントレッド８８、C.I.ピグメントレッド９０：１、C.I.ピグメントレッド９７、C.I.ピグメントレッド１０１、C.I.ピグメントレッド１０２、C.I.ピグメントレッド１０４、C.I.ピグメントレッド１０５、C.I.ピグメントレッド１０６、C.I.ピグメントレッド１０８、C.I.ピグメントレッド１１２、C.I.ピグメントレッド１１３、C.I.ピグメントレッド１１４、C.I.ピグメントレッド１２２、C.I.ピグメントレッド１２３、C.I.ピグメントレッド１４４、C.I.ピグメントレッド１４６、C.I.ピグメントレッド１４９、C.I.ピグメントレッド１５０、C.I.ピグメントレッド１５１、C.I.ピグメントレッド１６６、C.I.ピグメントレッド１６８、C.I.ピグメントレッド１７０、C.I.ピグメントレッド１７１、C.I.ピグメントレッド１７２、C.I.ピグメントレッド１７４、C.I.ピグメントレッド１７５、C.I.ピグメントレッド１７６、C.I.ピグメントレッド１７７、C.I.ピグメントレッド１７８、C.I.ピグメントレッド１７９、C.I.ピグメントレッド１８０、C.I.ピグメントレッド１８５、C.I.ピグメントレッド１８７、C.I.ピグメントレッド１８８、C.I.ピグメントレッド１９０、C.I.ピグメントレッド１９３、C.I.ピグメントレッド１９４、C.I.ピグメントレッド２０２、C.I.ピグメントレッド２０６、C.I.ピグメントレッド２０７、C.I.ピグメントレッド２０８、C.I.ピグメントレッド２０９、C.I.ピグメントレッド２１５、C.I.ピグメントレッド２１６、C.I.ピグメントレッド２２０、C.I.ピグメントレッド２２４、C.I.ピグメントレッド２２６、C.I.ピグメントレッド２４２、C.I.ピグメントレッド２４３、C.I.ピグメントレッド２４５、C.I.ピグメントレッド２５４、C.I.ピグメントレッド２５５、C.I.ピグメントレッド２６４、C.I.ピグメントレッド２６５、C.I.ピグメントブルー１５、C.I.ピグメントブルー１５：３、C.I.ピグメントブルー１５：４、C.I.ピグメントブルー１５：６、C.I.ピグメントブルー６０；C.I.ピグメントグリーン７、C.I.ピグメントグリーン３６；C.I.ピグメントブラウン２３、C.I.ピグメントブラウン２５；C.I.ピグメントブラック１、ピグメントブラック７。
【００２７】
また、前記無機顔料あるいは体質顔料の具体例としては、酸化チタン、硫酸バリウム、炭酸カルシウム、亜鉛華、硫酸鉛、黄色鉛、亜鉛黄、べんがら（赤色酸化鉄(III)）、カドミウム赤、群青、紺青、酸化クロム緑、コバルト緑、アンバー、チタンブラック、合成鉄黒、カーボンブラック等を挙げることができる。
【００２８】
顔料分散液中の顔料の総量は、用途によって適宜選択できるが、一般には１〜８０重量％、好ましくは１〜５０重量％程度である。
【００２９】
本発明の顔料分散液には顔料の分散の際に１種もしくは２種以上の樹脂を用いることができる。分散の際に使用可能な樹脂としては特に限定されないが、例を挙げるとすれば、アルキッド系樹脂、アクリル系樹脂、メラミン系樹脂、ウレタン系樹脂、エポキシ系樹脂、シリコン系樹脂、ポリエステル系樹脂、ポリアミド酸系樹脂、ポリイミド系樹脂、スチレンマレイン酸系樹脂、スチレン無水マレイン酸系樹脂などがある。また各種のアクリル酸系モノマー、アクリレート系モノマーも適用可能である。特に好ましい樹脂、モノマーとしては、ウレタン系樹脂、アクリル系樹脂、アクリル系モノマー、ポリアミド酸系樹脂、ポリイミド系樹脂、スチレンマレイン酸系樹脂、スチレン無水マレイン酸系樹脂が挙げられる。
【００３０】
顔料分散液中の前記樹脂及びモノマーの量は、合計で、例えば１〜８０重量％、好ましくは１〜５０重量％程度である。
【００３１】
本発明の顔料分散液は、顔料を公知の分散方法によって分散させることにより調製できる。使用可能な分散機としては、例えば、ロールミル、ボールミル、ビーズミル、アトライター、分散攪拌機などがある。効果的に分散させるために、ロールミル等のような分散機を用いて不揮発分量の高い配合で分散（すなわち固練り）を行い、必要に応じてこれを不揮発分量を適度に下げた配合に調整し、ビーズミル等で分散すれば更に効果的である。
【００３２】
また、顔料分散液には、必要に応じて分散助剤（界面活性剤も含まれる）等の従来公知の各種添加剤を適宜配合することもできる。分散の際に使用可能な分散助剤は特に限定されないが、例をあげるとすれば、アミド系化合物、ウレタン系化合物、ラクタム系化合物、バルビツル酸系化合物、ポリアミド系化合物やポリウレタン系化合物のような樹脂型分散剤（高分子顔料分散剤）（市販品ではディスパービック１３０、ディスパービック１６１、ディスパービック１６２、ディスパービック１６３、ディスパービック１７０、エフカ４６、エフカ４７など）を用いることも可能である。また、アクリル系、ポリエチレン系のような樹脂型分散剤（高分子顔料分散剤）、シリコン系または非シリコン系のようなレベリング剤、シラン系、アルミニウム系のようなカップリング剤、アニオン系、ノニオン系、カチオン系の界面活性剤なども併せて使用可能である。
【００３３】
顔料分散液中の前記分散助剤の量は、例えば１〜８０重量％、好ましくは１〜３０重量％程度である。
【００３４】
本発明の顔料分散液は、塗料や印刷インキ、より具体的には、例えば自動車、塗装鋼板、建材、缶、平板、グラビア、フレキソ、インクジェットプリンタ、カラーフィルター等に使用される塗料や印刷インキなどに好適である。
【実施例】
【００３５】
以下、実施例により本発明を具体的に説明するが、本発明はこれによって限定されるものではない。なお、実施例７〜９、１１は参考例として記載するものである。
【００３６】
実施例１
Ｃ．Ｉ．ピグメントレッド１７７（チバガイギー社製、商品名「クロモフタールレッドＡ３Ｂ」）１５ｇ、２−アセトキシコハク酸ジメチル３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇを２−アセトキシコハク酸ジメチル３８ｇに溶解したものを加え、３０分間撹拌後、ガラスビーズを除去して、顔料分散液を調製した。
【００３７】
実施例２
顔料としてＣ．Ｉ．ピグメントレッド１７７（チバガイギー社製、商品名「クロモフタールレッドＡ３Ｂ」）に代えて、Ｃ．Ｉ．ピグメントブルー１５：４（ＢＡＳＦ社製、商品名「Ｈｅｌｉｏｇｅｎ  Ｂｌｕｅ  Ｄ７１００」）を同量使用した以外は、実施例１と同様に分散して、顔料分散液を調製した。
【００３８】
実施例３
顔料としてＣ．Ｉ．ピグメントレッド１７７（チバガイギー社製、商品名「クロモフタールレッドＡ３Ｂ」）に代えて、Ｃ．Ｉ．ピグメントグリーン１６（ＢＡＳＦ社製、商品名「Ｈｅｌｉｏｇｅｎ  Ｇｒｅｅｎ  Ｄ９３６０」）を同量使用した以外は、実施例１と同様に分散して、顔料分散液を調製した。
【００３９】
実施例４
Ｃ．Ｉ．ピグメントグリーン１６（ＢＡＳＦ社製、商品名「Ｈｅｌｉｏｇｅｎ  Ｇｒｅｅｎ  Ｄ９３６０」）１５ｇ、２−メトキシコハク酸ジメチル３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇを２−メトキシコハク酸ジメチル３８ｇに溶解したものを加え、３０分間撹拌後、ガラスビーズを除去して、顔料分散液を調製した。
【００４０】
実施例５
Ｃ．Ｉ．ピグメントレッド１７７（チバガイギー社製、商品名「クロモフタールレッドＡ３Ｂ」）１５ｇ、２−ヒドロキシコハク酸ジメチル３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇを２−ヒドロキシコハク酸ジメチル３８ｇに溶解したものを加え、３０分間撹拌後、ガラスビーズを除去して、顔料分散液を調製した。
【００４１】
実施例６
顔料としてＣ．Ｉ．ピグメントレッド１７７（チバガイギー社製、商品名「クロモフタールレッドＡ３Ｂ」）に代えて、Ｃ．Ｉ．ピグメントグリーン１６（ＢＡＳＦ社製、商品名「Ｈｅｌｉｏｇｅｎ  Ｇｒｅｅｎ  Ｄ９３６０」）を同量使用した以外は、実施例５と同様に分散して、顔料分散液を調製した。
【００４２】
実施例７
Ｃ．Ｉ．ピグメントグリーン１６（ＢＡＳＦ社製、商品名「Ｈｅｌｉｏｇｅｎ  Ｇｒｅｅｎ  Ｄ９３６０」）１５ｇ、２−アセトキシプロピオン酸メチル３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇを２−アセトキシプロピオン酸メチル３８ｇに溶解したものを加え、３０分間撹拌後、ガラスビーズを除去して、顔料分散液を調製した。
【００４３】
実施例８
Ｃ．Ｉ．ピグメントブルー１５：４（ＢＡＳＦ社製、商品名「Ｈｅｌｉｏｇｅｎ  Ｂｌｕｅ  Ｄ７１００」）１５ｇ、２−ヒドロキシプロピオン酸メチル３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇを２−ヒドロキシプロピオン酸メチル３８ｇに溶解したものを加え、３０分間撹拌後、ガラスビーズを除去して、顔料分散液を調製した。
【００４４】
実施例９
Ｃ．Ｉ．ピグメントレッド１７７（チバガイギー社製、商品名「クロモフタールレッドＡ３Ｂ」）１５ｇ、２−メトキシプロピオン酸メチル３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇを２−メトキシプロピオン酸メチル３８ｇに溶解したものを加え、３０分間撹拌後、ガラスビーズを除去して、顔料分散液を調製した。
【００４５】
実施例１０
Ｃ．Ｉ．ピグメントレッド１７７（チバガイギー社製、商品名「クロモフタールレッドＡ３Ｂ」）１５ｇ、２−アセトキシコハク酸ジメチル３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇをプロピレングリコールメチルエーテルアセテート３８ｇに溶解したものを加え、３０分間撹拌後、ガラスビーズを除去して、顔料分散液を調製した。
【００４６】
実施例１１
Ｃ．Ｉ．ピグメントブルー１５：４（ＢＡＳＦ社製、商品名「Ｈｅｌｉｏｇｅｎ  Ｂｌｕｅ  Ｄ７１００」）１５ｇ、２−アセトキシプロピオン酸メチル３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇをエチレングリコールエチルエーテルアセテート３８ｇに溶解したものを加え、３０分間撹拌後、ガラスビーズを除去して、顔料分散液を調製した。
【００４７】
実施例１２
Ｃ．Ｉ．ピグメントグリーン１６（ＢＡＳＦ社製、商品名「Ｈｅｌｉｏｇｅｎ  Ｇｒｅｅｎ  Ｄ９３６０」）１５ｇ、２−ヒドロキシコハク酸ジメチル３８ｇ、高分子顔料分散剤（ビックケミー・ジャパン（株）製、商品名「Ｄｉｓｐｅｒｂｙｋ−１６１」）４ｇを、ガラスビーズ９０ｇとともにホモジナイザーを用いて２時間分散した。これにアクリル樹脂（綜研化学（株）製、商品名「ケミトリー  Ｌ−２０」）５ｇをプロピレングリコールモノメチルエーテル３８ｇに溶解したものを加え、３０分間撹拌後、ガラスビーズを除去して、顔料分散液を調製した。
【００４８】
比較例１
Ｃ．Ｉ．ピグメントレッド１７７（チバガイギー社製、商品名「クロモフタールレッドＡ３Ｂ」）１５ｇ、プロピレングリコールメチルエーテルアセテート３８ｇ、高分子顔料分散剤（ビックケミー・ジャパン（株）製、商品名「Ｄｉｓｐｅｒｂｙｋ−１６１」）４ｇをガラスビーズ９０ｇとともにホモジナイザーを用い、２時間分散した。これにアクリル樹脂（綜研化学（株）製、商品名「ケミトリー  Ｌ−２０」）５ｇをプロピレングリコールメチルエーテルアセテート３８ｇに溶解したものを加え、３０分間撹拌後、ガラスビーズを除去して、顔料分散液を調製した。
【００４９】
比較例２
顔料としてＣ．Ｉ．ピグメントレッド１７７（チバガイギー社製、商品名「クロモフタールレッドＡ３Ｂ」）に代えて、Ｃ．Ｉ．ピグメントブルー１５：４（ＢＡＳＦ社製、商品名「Ｈｅｌｉｏｇｅｎ  Ｂｌｕｅ  Ｄ７１００」）を同量使用した以外は、比較例１と同様に分散して、顔料分散液を調製した。
【００５０】
比較例３
顔料としてＣ．Ｉ．ピグメントレッド１７７（チバガイギー社製、商品名「クロモフタールレッドＡ３Ｂ」）に代えて、Ｃ．Ｉ．ピグメントグリーン１６（ＢＡＳＦ社製、商品名「Ｈｅｌｉｏｇｅｎ  Ｇｒｅｅｎ  Ｄ９３６０」）を同量使用した以外は、比較例１と同様に分散して、顔料分散液を調製した。
【００５１】
比較例４
Ｃ．Ｉ．ピグメントレッド１７７（チバガイギー社製、商品名「クロモフタールレッドＡ３Ｂ」）１５ｇ、エチレングリコールエチルエーテルアセテート３８ｇ、高分子顔料分散剤（ビックケミー・ジャパン（株）製、商品名「Ｄｉｓｐｅｒｂｙｋ−１６１」）４ｇを、ガラスビーズ９０ｇとともに、ホモジナイザーを用いて２時間分散した。これにアクリル樹脂（綜研化学（株）製、商品名「ケミトリー  Ｌ−２０」）５ｇをエチレングリコールエチルエーテルアセテート３８ｇに溶解したものを加え、３０分間撹拌後、ガラスビーズを除去して、顔料分散液を調製した。
【００５２】
比較例５
顔料としてＣ．Ｉ．ピグメントレッド１７７（チバガイギー社製、商品名「クロモフタールレッドＡ３Ｂ」）に代えて、Ｃ．Ｉ．ピグメントブルー１５：４（ＢＡＳＦ社製、商品名「Ｈｅｌｉｏｇｅｎ  Ｂｌｕｅ  Ｄ７１００」）を同量使用した以外は、比較例４と同様に分散して、顔料分散液を調製した。
【００５３】
比較例６
顔料としてＣ．Ｉ．ピグメントレッド１７７（チバガイギー社製、商品名「クロモフタールレッドＡ３Ｂ」）に代えて、Ｃ．Ｉ．ピグメントグリーン１６（ＢＡＳＦ社製、商品名「Ｈｅｌｉｏｇｅｎ  Ｇｒｅｅｎ  Ｄ９３６０」）を同量使用した以外は、比較例４と同様に分散して、顔料分散液を調製した。
【００５４】
試験例１
実施例１〜１２および比較例１〜６で調製した顔料分散液の初期粘度と４０℃で２週間保存した後の経時粘度を測定し、表１〜３に示した。表１、表２、表３は、それぞれ顔料として、Ｃ．Ｉ．ピグメントレッド１７７（チバガイギー社製、商品名「クロモフタールレッドＡ３Ｂ」）、Ｃ．Ｉ．ピグメントブルー１５：４（ＢＡＳＦ社製、商品名「Ｈｅｌｉｏｇｅｎ  Ｂｌｕｅ  Ｄ７１００」）、Ｃ．Ｉ．ピグメントグリーン１６（ＢＡＳＦ社製、商品名「Ｈｅｌｉｏｇｅｎ  Ｇｒｅｅｎ  Ｄ９３６０」）を用いたものである。顔料分散液は、経時安定性が悪くて、再凝集などの分散状態が悪化した場合には粘度が大幅に上昇する。実施例１〜１２の顔料分散液における２週間後の粘度変化は５ｃＰｓ以下であり、比較例１〜６同様に顔料分散液としての基本的な安定性を有していることがわかる。
【００５５】
【表１】
0005405000.tif 000002
【００５６】
【表２】
0005405000.tif 000003
【００５７】
【表３】
0005405000.tif 000004
【００５８】
試験例２
実施例１〜１２および比較例１〜６で調製した顔料分散液をガラス基板上にスピンコートし、膜厚及びコントラストを測定した。コントラストの測定法は以下の通りである。
バックライト（明拓システム）上で色彩輝度計（トプコンＢＭ−５Ａ）にて２度視野で試料の平行ニコル状態、すなわち、試料を挟んだ位置にある偏光板の偏光軸が平行配置にある場合の輝度（Ｉ平行）と直交ニコル状態での輝度（Ｉ直交）を測定し、平行ニコル状態での輝度と直交ニコル状態での輝度との比（Ｉ平行／Ｉ直交）をコントラストとした。
塗膜の透明性および膜厚およびコントラストの計測結果を表４〜６に示す。表４、表５、表６は、それぞれ顔料として、Ｃ．Ｉ．ピグメントレッド１７７（チバガイギー社製、商品名「クロモフタールレッドＡ３Ｂ」）、Ｃ．Ｉ．ピグメントブルー１５：４（ＢＡＳＦ社製、商品名「Ｈｅｌｉｏｇｅｎ  Ｂｌｕｅ  Ｄ７１００」）、Ｃ．Ｉ．ピグメントグリーン１６（ＢＡＳＦ社製、商品名「Ｈｅｌｉｏｇｅｎ  Ｇｒｅｅｎ  Ｄ９３６０」）を用いたものである。ここで透明性良とは塗膜表面の曇りや微細な段差や波打ちが無い状態を示す。実施例１〜１２は比較例１〜６に比してコントラストが向上している。
【００５９】
【表４】
0005405000.tif 000005
【００６０】
【表５】
0005405000.tif 000006
【００６１】
【表６】
0005405000.tif 000007
【００６２】
試験例３
実施例１〜１２および比較例１〜６で調製した顔料分散液をガラス基板上にスリットコートで塗布した場合およびインクジェットで塗布した場合の塗工性を評価した。結果を表７〜９に示す。表７、表８、表９は、それぞれ顔料として、Ｃ．Ｉ．ピグメントレッド１７７（チバガイギー社製、商品名「クロモフタールレッドＡ３Ｂ」）、Ｃ．Ｉ．ピグメントブルー１５：４（ＢＡＳＦ社製、商品名「Ｈｅｌｉｏｇｅｎ  Ｂｌｕｅ  Ｄ７１００」）、Ｃ．Ｉ．ピグメントグリーン１６（ＢＡＳＦ社製、商品名「Ｈｅｌｉｏｇｅｎ  Ｇｒｅｅｎ  Ｄ９３６０」）を用いたものである。塗工不良とは連続１０時間以上塗布を繰り返した場合にノズルの詰まりや液ダレ、射出部への固形物の付着があるものを示す。ノズルの詰まりや液ダレ、射出部への固形物の付着があると、部分的な塗膜の厚さが異なったり、欠損が生じる原因となる。実施例１〜１２は比較例１〜６に比して塗工不良が発生していないことがわかる。
【００６３】
【表７】
0005405000.tif 000008
【００６４】
【表８】
0005405000.tif 000009
【００６５】
【表９】
0005405000.tif 000010